(57)【要約】【課題】導電性が高く、異常放電やターゲットの表面黒化のない酸化物ターゲットを提供する。【解決手段】インジウム（Ｉｎ）及びランタン（Ｌａ）を含有する酸化物のターゲットであって、ＬａＩｎＯ３で表される酸化物を含有することを特徴とする酸化物ターゲット。【選択図】なし【特許請求の範囲】
【請求項１】
インジウム（Ｉｎ）及びランタン（Ｌａ）を含有する酸化物のターゲットであって、ＬａＩｎＯ３で表される酸化物を含有することを特徴とする酸化物ターゲット。
【請求項２】
前記ＩｎとＬａの含有量の合計に対するＬａの割合[Ｌａ／（Ｌａ＋Ｉｎ）：原子比]が０．００１〜０．５であることを特徴とする請求項１に記載の酸化物ターゲット。
【請求項３】
スズ（Ｓｎ）及びランタン（Ｌａ）を含有する酸化物のターゲットあって、Ｌａ２Ｓｎ２Ｏ７で表される酸化物を含有することを特徴とする酸化物ターゲット。
【請求項４】
前記ＳｎとＬａの含有量の合計に対するＬａの割合[Ｌａ／（Ｌａ＋Ｓｎ）：原子比]が０．００１〜０．５であることを特徴とする請求項３に記載の酸化物ターゲット。
【請求項５】
インジウム（Ｉｎ）、スズ（Ｓｎ）及びランタン（Ｌａ）を含有する酸化物のターゲットであって、Ｌａ２Ｓｎ２Ｏ７及び／又はＬａＩｎＯ３で表される酸化物を含有することを特徴とする酸化物ターゲット。
【請求項６】
前記Ｉｎ、Ｓｎ及びＬａの含有量の合計に対するＬａの割合[Ｌａ／（Ｌａ＋Ｓｎ＋Ｉｎ）：原子比]が０．００１〜０．５であることを特徴とする請求項５に記載の酸化物ターゲット。
【請求項７】
焼結密度が６．５ｇ／ｃｍ３以上であることを特徴とする請求項１〜６のいずれかに記載の酸化物ターゲット。
【請求項８】
バルク抵抗が１Ωｃｍ以下であることを特徴とする請求項１〜７のいずれかに記載の酸化物ターゲット。
【発明の詳細な説明】
【技術分野】
【０００１】
本発明は導電膜を形成するときに使用する酸化物のターゲットに関する。さらに詳しくは、ランタンを含有する酸化物焼結体からなる酸化物ターゲットに関する。
【背景技術】
【０００２】
酸化インジウムを主成分とする透明導電膜では、スズをドープした酸化インジウム（ＩＴＯ）が、一般的に使用されている。これは、スズのドーピングによりキャリヤーの濃度を向上し、導電性に優れた透明導電膜が得られるためである。
しかしながら、ＩＴＯ膜は、エッチング加工には強酸（例えば、王水など）を用いる必要があり、ＴＦＴ液晶用の電極に用いた場合、下地層の金属配線を腐食することがある等の難点を有している。さらに、スパッタリングによりＩＴＯ膜を作製する際に用いるＩＴＯターゲットは還元により黒化し易いため、その特性の経時変化が問題となっている。
【０００３】
ＩＴＯ膜よりもエッチングに優れると共に、ＩＴＯ膜と同等の導電性及び光透過率を有する透明導電膜及びそれを得るために好適なスパッタリングターゲットとして、酸化インジウムと酸化亜鉛からなるターゲットや透明導電膜が提案されている（特許文献１、２）。これら酸化インジウムと酸化亜鉛からなる透明導電膜は、弱酸でのエッチング速度が速いことが知られている。しかしながら、透明導電膜上に形成した金属薄膜をエッチングする場合、酸化インジウムと酸化亜鉛からなる透明導電膜も同時にエッチングされてしまうことがあり、透明導電膜上の金属薄膜だけを選択的にエッチングする場合には不適であった。
【０００４】
また、酸化インジウムとランタノイド元素を含む透明導電膜は、有機ＥＬ用電極や、半透過・半反射ＬＣＤ電極として有用であることが報告されている（特許文献３−１１）。しかしながら、ランタノイド系元素の酸化物は導電性がなく、これら酸化物を酸化インジウムに混合してターゲットを作製した場合、導電性の低いターゲットしか得られない場合がある。このため、スパッタリング中に異常放電を起こしたり、ターゲット表面が黒化したりして、スパッタ速度が低下する等の不都合が生じるおそれがあった。
【特許文献１】特開平６−２３４５６５号公報
【特許文献２】特開平７−２３５２１９号公報
【特許文献３】特開２００４−６８０５４号公報
【特許文献４】特開２００４−１１９２７２号公報
【特許文献５】特開２００４−１３９７８０号公報
【特許文献６】特開２００４−１４６１３６号公報
【特許文献７】特開２００４−１５８３１５号公報
【特許文献８】特開２００４−２４００９１号公報
【特許文献９】特開２００４−２９４６３０号公報
【特許文献１０】特開２００４−３３３８８２号公報
【特許文献１１】特開２００５−３１４７３４号公報
【発明の開示】
【発明が解決しようとする課題】
【０００５】
本発明は上述の問題に鑑みなされたものであり、導電性が高く、異常放電やターゲットの表面黒化のない酸化物ターゲットを提供することを目的とする。
【課題を解決するための手段】
【０００６】
本発明によれば、以下の酸化物ターゲット（以下、単にターゲットという）が提供される。
１．インジウム（Ｉｎ）及びランタン（Ｌａ）を含有する酸化物のターゲットであって、ＬａＩｎＯ３で表される酸化物を含有することを特徴とする酸化物ターゲット。
２．前記ＩｎとＬａの含有量の合計に対するＬａの割合[Ｌａ／（Ｌａ＋Ｉｎ）：原子比]が０．００１〜０．５であることを特徴とする１に記載の酸化物ターゲット。
３．スズ（Ｓｎ）及びランタン（Ｌａ）を含有する酸化物のターゲットあって、Ｌａ２Ｓｎ２Ｏ７で表される酸化物を含有することを特徴とする酸化物ターゲット。
４．前記ＳｎとＬａの含有量の合計に対するＬａの割合[Ｌａ／（Ｌａ＋Ｓｎ）：原子比]が０．００１〜０．５であることを特徴とする３に記載の酸化物ターゲット。
５．インジウム（Ｉｎ）、スズ（Ｓｎ）及びランタン（Ｌａ）を含有する酸化物のターゲットであって、Ｌａ２Ｓｎ２Ｏ７及び／又はＬａＩｎＯ３で表される酸化物を含有することを特徴とする酸化物ターゲット。
６．前記Ｉｎ、Ｓｎ及びＬａの含有量の合計に対するＬａの割合[Ｌａ／（Ｌａ＋Ｓｎ＋Ｉｎ）：原子比]が０．００１〜０．５であることを特徴とする５に記載の酸化物ターゲット。
７．焼結密度が６．５ｇ／ｃｍ３以上であることを特徴とする１〜６のいずれかに記載の酸化物ターゲット。
８．バルク抵抗が１Ωｃｍ以下であることを特徴とする１〜７のいずれかに記載の酸化物ターゲット。
【発明の効果】
【０００７】
本発明の酸化物ターゲットは、ランタン元素を含む所定構造の酸化物が含まれているため導電性に優れることから、異常放電のない酸化物ターゲットとなる。これら酸化物ターゲットは、スパッタリングターゲット、エレクトロンビーム用ターゲット、又はイオンプレーティング用ターゲットとして利用され、薄膜形成用原料となる。
【発明を実施するための最良の形態】
【０００８】
本発明の酸化物ターゲットの第一の態様は、インジウム（Ｉｎ）及びランタン（Ｌａ）を含有する酸化物の焼結体からなるターゲットであって、ＬａＩｎＯ３で表される酸化物を含有することを特徴とする（以下、このターゲットをターゲットＩという）。
このターゲットＩを用いた場合、単にＩｎ２Ｏ３及びＬａ２Ｏ３からなるターゲットの場合に比べ、ターゲットの導電性が高く、また、ターゲット表面の黒化が少なくスパッタリング中の異常放電もなく安定したスパッタリング状態が保たれる。これにより、ＩＴＯ膜と同等の光透過率を有する透明導電膜が安定して得られる。
【０００９】
ターゲットＩは、ＬａＩｎＯ３で表される形態の酸化物を含んでいるものであり、ターゲットを構成する酸化物の好ましい例としては、以下のものが挙げられる。
（ａ）ＬａＩｎＯ３
（ｂ）ＬａＩｎＯ３とＩｎ２Ｏ３の混合物
（ｃ）ＬａＩｎＯ３とＬａ２Ｏ３の混合物
これらのうち、（ｂ）の焼結体が好ましい。尚、ターゲット中の酸化物の構造は、Ｘ線回折測定により得られるチャートから同定する。後述するターゲットII及びIIIも同様である。
【００１０】
このターゲットにおいて、ＬａとＩｎの合計に占めるＬａの割合（原子比：Ｌａ／（Ｌａ＋Ｉｎ））は、好ましくは０．００１〜０．５、より好ましくは、０．０１〜０．２、特に好ましくは、０．０１〜０．１５である。０．００１未満では、Ｌａ原子の添加効果が得られなくなるおそれがあり、０．５を超えると、Ｌａ２Ｏ３が単独で存在するようになり、ターゲットの抵抗値が大きくなりすぎて、スパッタリング時に異常放電等の問題を起こす場合がある。また、ターゲット自体の強度が低下し、ターゲット製造工程の中の焼結工程で割れたり、変形したりする問題がある。
【００１１】
ターゲットにおけるＬａとＩｎの原子比は、焼結前の原料であるインジウム化合物とランタン化合物の混合比を調整することにより制御できる。焼結前の混合比により、化学量論比率に見合うインジウム化合物とランタン化合物からなるＬａＩｎＯ３等のランタン・インジウム化合物が生成し、残りのインジウム化合物が結晶性物質又は非晶質物質等として存在するものと推定される。
【００１２】
ターゲットＩの製造方法としては、例えば、原料物質としてインジウム原子を含む化合物とランタン原子を含む化合物を使用して、これらの混合物を焼結する方法が挙げられる。
インジウム原子を含む化合物としては、酸化インジウム、水酸化インジウム等が挙げられる。好ましくは、酸化インジウムである。
ランタン原子を含む化合物としては、酸化ランタン、水酸化ランタン等が挙げられる。好ましくは、酸化ランタンである。
【００１３】
上記の出発原料は、ビーズミル等により粉砕混合することが好ましい。これにより、原料を均一に混合でき、また、原料の粒径を小さくできる。
原料の平均粒径は、最大でも３μｍ以下、好ましくは１μｍ以下、より好ましくは、０．８μｍ以下である。３μｍ超になると、例えば、Ｌａ２Ｏ３がそのままターゲット中に絶縁性の粒子として存在するので、異常放電の原因となる場合がある。ＬａＩｎＯ３の生成は、Ｘ線回折により確認できる。
原料粉体を所定の形状に成形したものを焼成する。焼成条件は、１０００〜１６００℃である。好ましくは、１２００〜１５００℃、より好ましくは、１２５０〜１４５０℃である。１０００℃未満では、Ｌａ２Ｏ３の反応性が低く、ＬａＩｎＯ３が生成しない場合がある。１６００℃超では、Ｉｎ２Ｏ３の昇華や熱分解が起こり組成が変化したり、生成したＬａＩｎＯ３が分解したりする場合がある。
本発明では、焼結体がＬａＩｎＯ３を含有するが、この形態の酸化物は、上記の焼結によって形成することができる。生成されるＬａＩｎＯ３の粒径は、ＥＰＭＡのマッピングにより測定することができる。ＬａＩｎＯ３の粒径は１０μｍ以下であり、好ましくは５μｍ以下がよい。１０μｍ超のＬａＩｎＯ３の粒子が存在する場合、粒子周辺の導電性の差により異常放電を起こす場合がある。１０μｍ以下では、これら異常放電が抑えられ、安定したスパッタリングができるようになる。
【００１４】
本発明の酸化物ターゲットの第二の態様は、スズ（Ｓｎ）及びランタン（Ｌａ）を含有する酸化物の焼結体からなるターゲットであって、Ｌａ２Ｓｎ２Ｏ７で表される酸化物を含有することを特徴とする（以下、このターゲットをターゲットIIという）。
このターゲットIIを用いた場合、単にＳｎＯ２及びＬａ２Ｏ３からなるターゲットの場合に比べ、ターゲット表面の黒化がなくスパッタリング中の異常放電もなく安定したスパッタリング状態が保たれる。
【００１５】
ターゲットIIは、Ｌａ２Ｓｎ２Ｏ７で表される形態の酸化物を含んでいるものであり、ターゲットを構成する酸化物の好ましい例としては、以下のものが挙げられる。
（ａ）Ｌａ２Ｓｎ２Ｏ７
（ｂ）Ｌａ２Ｓｎ２Ｏ７とＳｎＯ２の混合物
（ｃ）Ｌａ２Ｓｎ２Ｏ７とＬａ２Ｏ３の混合物
上記のうち、（ｂ）の焼結体が好ましい。
【００１６】
このターゲットにおいて、ＬａとＳｎの合計に占めるＬａの割合（原子比：Ｌａ／（Ｌａ＋Ｓｎ））は、好ましくは０．００１〜０．５であり、より好ましくは０．０１〜０．２、特に好ましくは、０．０１〜０．１５である。０．００１未満では、Ｌａの添加効果が得られないおそれがあり、０．５を超えると、Ｌａ２Ｏ３が単独で存在するようになり、ターゲット中に絶縁性の粒子が存在することになり、スパッタリング時に異常放電等の問題を起こす場合がある。
【００１７】
上記のＬａとＳｎの原子比は焼結前のスズ化合物とランタン化合物の混合比を調整することにより制御できる。焼結前に混合比により、化学量論比率に見合うスズ化合物とランタン化合物からなるＬａ２Ｓｎ２Ｏ７の酸化物が生成し、残りのスズ化合物が結晶性物質又は非晶質物質等として存在するものと推定される。
【００１８】
ターゲットIIの製造方法としては、例えば、原料物質としてスズ原子を含む化合物とランタン原子を含む化合物を使用して、これらの混合物を焼結する方法が挙げられる。
スズ原子を含む化合物としては、酸化スズ（酸化第一スズ、酸化第二スズ）、メタスズ酸、等が挙げられる。好ましくは、酸化スズ（酸化第二スズ）である。
上記の出発原料は、ビーズミル等により粉砕混合することが好ましい。これにより、原料を均一に混合でき、また、原料の粒径を小さくできる。
原料の平均粒径は、最大でも３μｍ以下、好ましくは１μｍ以下、より好ましくは、０．８μｍ以下である。３μｍ超になると、例えば、Ｌａ２Ｏ３がそのままターゲット中に絶縁性の粒子として存在するので、異常放電の原因となる場合がある。Ｌａ２Ｓｎ２Ｏ７の生成は、Ｘ線回折により確認できる。
【００１９】
原料粉体を所定の形状に成形したものを焼成する。焼成条件は、１０００〜１６００℃である。好ましくは、１２００〜１５００℃、より好ましくは、１２５０〜１４５０℃である。１０００℃未満では、Ｌａ２Ｏ３の反応性が低く、Ｌａ２Ｓｎ２Ｏ７の生成が見られない場合がある。１６００℃超では、Ｌａ２Ｏ３の昇華や熱分解が起こり組成が変化したり、生成したＬａ２Ｓｎ２Ｏ７が分解したりする場合がある。
本発明では、焼結体がＬａ２Ｓｎ２Ｏ７を含有するが、この形態の酸化物は、上記の焼結によって形成することができる。生成されるＬａ２Ｓｎ２Ｏ７の粒径は、ＥＰＭＡのマッピングにより測定することができる。Ｌａ２Ｓｎ２Ｏ７の粒径は、１０μｍ以下であり、好ましくは５μｍ以下がよい。１０μｍ超のＬａ２Ｓｎ２Ｏ７の粒子が存在する場合、粒子周辺の導電性の差により異常放電を起こしたりする場合がある。１０μｍ以下では、これら異常放電が抑えられ、安定したスパッタリングができるようになる。
【００２０】
本発明の酸化物ターゲットの第三の態様は、インジウム（Ｉｎ）、スズ（Ｓｎ）及びランタン（Ｌａ）を含有する酸化物の焼結体からなるターゲットであって、Ｌａ２Ｓｎ２Ｏ７及び／又はＬａＩｎＯ３で表される酸化物を含有することを特徴とする（以下、このターゲットをターゲットIIIという）。
このターゲットIIIを用いた場合、単にＩｎ２Ｏ３、ＳｎＯ２及びＬａ２Ｏ３からなるターゲットの場合に比べ、ターゲットの導電性が高く、また、ターゲット表面の黒化がなくスパッタリング中の異常放電もなく安定したスパッタリング状態が保たれる。
【００２１】
ターゲットIIIは、Ｌａ２Ｓｎ２Ｏ７及び／又はＬａＩｎＯ３で表される形態の酸化物を含んでいるものであり、ターゲットを構成する酸化物の好ましい例としては、以下のものが挙げられる。
（ａ）Ｌａ２Ｓｎ２Ｏ７とＩｎ２Ｏ３の混合物
（ｂ）Ｌａ２Ｓｎ２Ｏ７とＩｎ２Ｏ３とＳｎＯ２の混合物
（ｃ）Ｌａ２Ｓｎ２Ｏ７とＬａＩｎＯ３とＩｎ２Ｏ３の混合物
（ｄ）Ｌａ２Ｓｎ２Ｏ７とＬａＩｎＯ３とＳｎＯ２の混合物
上記のうち、（ａ）、（ｂ）又は（ｃ）からなる焼結体が好ましい。
【００２２】
このターゲットにおいて、Ｌａの原子比（Ｌａ／（Ｌａ＋Ｉｎ＋Ｓｎ））は、好ましくは０．００１〜０．５であり、より好ましくは０．０１〜０．３、特に好ましくは０．０１〜０．２５である。０．００１未満では、Ｌａの添加効果が得られないおそれがあり、０．５を超えると、Ｌａ２Ｏ３が単独で存在するようになり、ターゲットの強度が小さくなりすぎて、スパッタリング時の熱による応力により割れを発生する場合がある。また、ターゲット自体の強度が低下し、ターゲット製造工程中で割れる等の問題が発生する場合もある。
【００２３】
また、ターゲットにおけるＬａとＳｎの含有量の比（原子比）は、下記式の関係を満たすことが好ましい。
Ｌａ／（Ｌａ＋Ｉｎ＋Ｓｎ）＜Ｓｎ／（Ｌａ＋Ｉｎ＋Ｓｎ）
これは、ＬａとＳｎは反応しやすいため、Ｌａ２Ｓｎ２Ｏ７が生成しやすいことによる。即ち、ＬａがＳｎより過剰に存在する場合は、Ｓｎのほぼ全てがＬａにより消費されることから、主にＬａＩｎＯ３が生成される。その結果、Ｉｎ２Ｏ３へのＳｎのドーピング量が減少するため、ターゲットのバルク抵抗が上昇する場合がある。
一方、上記式を満たすようにＬａの含有量をＳｎの含有量より少なくした場合、ＬａはＳｎにより消費されるが、過剰のＳｎはＩｎ２Ｏ３にドープされる。これにより、ターゲットの抵抗値は小さくなり、安定したスパッタリングの状態が保てるようになる。
【００２４】
尚、Ｓｎの含有量[原子比：Ｓｎ／（Ｌａ＋Ｉｎ＋Ｓｎ）]は、上述した関係を満たし、かつ、０．０３〜０．４５の範囲が好ましく、特に０．０５〜０．３の範囲が好ましい。
【００２５】
上記のＬａ、Ｉｎ及びＳｎの原子比は、焼結前のインジウム化合物とスズ化合物とランタン化合物の混合比を調整することにより得られる。焼結前に混合比により、化学量論比率に見合うスズ化合物とランタン化合物からなるＬａ２Ｓｎ２Ｏ７化合物が生成し、インジウム化合物とランタン化合物からなるＬａＩｎＯ３化合物を生成し、残りのインジウム化合物とスズ化合物が結晶性物質又は非晶質物質等として存在するものと推定される。
【００２６】
ターゲットIIIの製造方法としては、例えば、原料物質としてインジウム原子を含む化合物、スズ原子を含む化合物及びランタン原子を含む化合物を使用して、これらの混合物を焼結する方法が挙げられる。
インジウム原子を含む化合物、スズ原子を含む化合物及びランタン原子を含む化合物の具体例は、上述したターゲットＩ又はIIと同様である。
【００２７】
原料粉体を所定の形状に成形したものを焼成する。焼成条件は、１０００〜１６００℃である。好ましくは１２００〜１５００℃、より好ましくは１２５０〜１４５０℃である。１０００℃未満では、Ｌａ２Ｏ３の反応性が低く、Ｌａ２Ｓｎ２Ｏ７の生成やＬａＩｎＯ３の生成が見られない場合がある。１６００℃超では、Ｉｎ２Ｏ３の昇華や熱分解が起こり組成が変化したり、生成したＬａ２Ｓｎ２Ｏ７、ＬａＩｎＯ３が分解したりする場合がある。
本発明では、焼結体がＬａ２Ｓｎ２Ｏ７及び／又はＬａＩｎＯ３を含有するが、この形態の酸化物は、焼結反応（熱反応）によって、形成することができる。
【００２８】
本発明のターゲットＩ〜IIIでは、ターゲットを構成する焼結体の密度が、好ましくは６．５ｇ／ｃｍ３以上、より好ましくは６．６〜７．２ｇ／ｃｍ３である。焼結体の密度が６．５ｇ／ｃｍ３未満では、ターゲット表面が黒化したりして異常放電が発生したりする場合がある。
密度の高い焼結体を得るには、焼成前の成形工程に冷間静水圧（ＣＩＰ）等で成形したり、熱間静水圧（ＨＩＰ）等により焼結することが好ましい。
【００２９】
本発明のターゲットを構成する焼結体はスパッタリング中の黒化が少なく、導電性が高い。具体的には、焼結体のバルク抵抗を１Ωｃｍ以下にすることができる。さらに、０．１Ωｃｍ以下も可能である。本発明においては、特に、Ｌａ／（Ｌａ＋Ｓｎ＋Ｉｎ）＜Ｓｎ／（Ｌａ＋Ｓｎ＋Ｉｎ）の組成にすることによりバルク抵抗を小さくすることができる。
【００３０】
本発明のターゲットを使用して導電性膜を成膜できる。成膜の方法としては、ＲＦマグネトロンスパッタリング法、ＤＣマグネトロンスパッタリング法、エレクトロンビーム蒸着法、イオンプレーティング法等が使用できる。なかでもＲＦマグネトロンスパッタ法が好適に使用される。ターゲットのバルク抵抗が１Ωｃｍを超えるような高抵抗の場合でも、ＲＦマグネトロンスパッタリング法を採用すれば、異常放電なしに安定したスパッタリング状態が保たれる。尚、ターゲットのバルク抵抗が１Ωｃｍ以下である低抵抗の場合には、工業的に有利なＤＣマグネトロンスパッタリング法を採用することもできる。
これにより、異常放電なしに安定したスパッタリング状態が保たれ、工業的に連続して安定な成膜が可能となる。
【実施例】
【００３１】
実施例及び比較例で作製したターゲットの特性の測定方法を以下に示す。
（１）密度
一定の大きさに切り出したターゲットの、重量と外形寸法より算出した。
（２）ターゲット中の各元素の原子比
ＩＣＰ（Ｉｎｄｕｃｔｉｖｅｌｙ  Ｃｏｕｐｌｅｄ  Ｐｌａｓｍａ）測定により、各元素の存在量を測定した。
（３）ターゲットのバルク抵抗
抵抗率計（三菱油化製、ロレスタ）を使用し四探針法により測定した。
（４）ターゲット中に存在する酸化物の構造
Ｘ線回折により得られたチャートを分析することにより酸化物の構造を同定した。
【００３２】
実施例１
純度９９．９９％以上の酸化インジウム７００ｇと純度９９．９９％以上の酸化ランタン３００ｇとを混合させて、ドライビーズミルにて約５時間粉砕・混合した。
次いで、上記で得られた粉末を１０ｍｍφの金型に挿入し、金型プレス成形機により１００ｋｇ／ｃｍ２の圧力で予備成形を行った。次に、冷間静水圧プレス成形機により４ｔ／ｃｍ２の圧力で圧密化した後、１３５０℃で１０時間焼成して焼結体を得た。この焼結体をターゲット（研削、研磨、バッキングプレートへの貼り付け）に加工した。
【００３３】
得られたターゲットについて、Ｘ線回折測定を行った結果、ＬａＩｎＯ３及びＩｎ２Ｏ３を主成分とする酸化物からなることが確認された。
図１に、ターゲットのＸ線チャートを示す。
ＩＣＰ分析の結果、原子比[Ｌａ／（Ｌａ＋Ｉｎ）]は０．２７であった。
ＥＰＭＡ（Ｅｌｅｃｔｒｏｎ  Ｐｒｏｂｅ  Ｍｉｃｒｏ  Ａｎａｌｙｚｅｒ）による焼結体の面内の元素分布測定により、Ｉｎ、Ｌａの分散状態を確認した。その結果、その組成は実質的に均一であった。
また、ターゲットの密度は、６．７８ｇ／ｃｍ３であり、バルク抵抗は、２６０Ωｃｍであった。
【００３４】
実施例２
酸化スズ９００ｇと酸化ランタン１００ｇとを混合させて、ドライビーズミルにて約５時間粉砕・混合した。
次いで、得られた粉末を１０ｍｍφの金型に挿入し、金型プレス成形機により１００ｋｇ／ｃｍ２の圧力で予備成形を行った。次に、冷間静水圧プレス成形機により４ｔ／ｃｍ２の圧力で圧密化した後、１３５０℃で１０時間焼成して焼結体としターゲットに加工した。
【００３５】
この様にして得られたターゲットは、Ｘ線回折測定の結果、Ｌａ２Ｓｎ２Ｏ７及びＳｎＯ２を主成分とする酸化物からなることが確認された。
図２に、ターゲットのＸ線チャートを示す。
ＩＣＰ分析の結果、原子比[Ｌａ／（Ｌａ＋Ｓｎ）]は０．０９であった。
ＥＰＭＡによる焼結体の面内の元素分布測定により、Ｓｎ、Ｌａの分散状態を確認したが、その組成は実質的に均一であった。また、ターゲットの密度は、６．６４ｇ／ｃｍ３であり、バルク抵抗は、９５０Ωｃｍであった。
【００３６】
実施例３〜１２
酸化インジウム、酸化スズ及び酸化ランタンの各粉末を、表１の組成となるように各
々混合させて、ドライビーズミルにて約５時間粉砕・混合した。
次いで、得られた粉末を１０ｍｍφの金型に挿入し、金型プレス成形機により１００ｋｇ／ｃｍ２の圧力で予備成形を行った。次に、冷間静水圧プレス成形機により４ｔ／ｃｍ２の圧力で圧密化した後、１３５０℃で１０時間焼成して焼結体としターゲットに加工した。
【００３７】
【表１】
2008038234.tif 000002
【００３８】
この様にして得られたターゲットは、Ｘ線回折測定の結果、Ｉｎ２Ｏ３及びＬａ２Ｓｎ２Ｏ７、ＬａＩｎＯ３を主成分とする酸化物からなることが確認された。図３−１２に、それぞれ実施例３−１２で作製したターゲットのＸ線チャートを示す。
表２にターゲットのＩＣＰ分析の結果、ＥＰＭＡによる面内の元素分布測定結果、密度及びバルク抵抗を示す。
【００３９】
【表２】
2008038234.tif 000003
【００４０】
比較例１
酸化インジウム４００ｇと酸化ランタン６００ｇとを混合させて、ドライビーズミルにて約５時間粉砕・混合した。
次いで、上記で得られた粉末を１０ｍｍφの金型に挿入し、金型プレス成形機により１００ｋｇ／ｃｍ２の圧力で予備成形を行った。次に、冷間静水圧プレス成形機により４ｔ／ｃｍ２の圧力で圧密化した後、１３５０℃で１０時間焼成した。
【００４１】
炉から取出した状態の焼結体には、多くのクラックが発生し、また、割れが観測され、ターゲット（研削、研磨、バッキングプレートへの貼り付け）加工が実施できなかった。
この焼結体は、Ｘ線回折測定の結果、ＬａＩｎＯ３及びＬａ２Ｏ３を主成分とする酸化物からなる焼結体であることが確認された。
図１３に、この焼結体のＸ線チャートを示す。
ＩＣＰ分析の結果、原子比[Ｌａ／（Ｌａ＋Ｉｎ）]は０．５６であった。
ＥＰＭＡによる焼結体の面内の元素分布測定により、Ｉｎ、Ｌａの分散状態を確認した結果、その組成は実質的に不均一であった。また、バルク抵抗は２ＭΩｃｍ以上であり、ほぼ絶縁材料であった。
【産業上の利用可能性】
【００４２】
本発明のターゲットは、液晶表示装置（ＬＣＤ）用透明導電膜、エレクトロルミネッセンス（ＥＬ）表示素子用透明導電膜、太陽電池用透明導電膜等、種々の用途の透明導電膜をスパッタリング法、エレクトロンビーム蒸着法、イオンプレーティング法により得るためのターゲットとして好適である。例えば、有機ＥＬ素子の電極や、半透過・半反射ＬＣＤ用の透明導電膜を得ることができる。
【図面の簡単な説明】
【００４３】
【図１】実施例１で作製したターゲットのＸ線チャートである。
【図２】実施例２で作製したターゲットのＸ線チャートである。
【図３】実施例３で作製したターゲットのＸ線チャートである。
【図４】実施例４で作製したターゲットのＸ線チャートである。
【図５】実施例５で作製したターゲットのＸ線チャートである。
【図６】実施例６で作製したターゲットのＸ線チャートである。
【図７】実施例７で作製したターゲットのＸ線チャートである。
【図８】実施例８で作製したターゲットのＸ線チャートである。
【図９】実施例９で作製したターゲットのＸ線チャートである。
【図１０】実施例１０で作製したターゲットのＸ線チャートである。
【図１１】実施例１１で作製したターゲットのＸ線チャートである。
【図１２】実施例１２で作製したターゲットのＸ線チャートである。
【図１３】比較例１で作製した焼結体のＸ線チャートである。
【図１】
2008038234.tif 000004
【図２】
2008038234.tif 000005
【図３】
2008038234.tif 000006
【図４】
2008038234.tif 000007
【図５】
2008038234.tif 000008
【図６】
2008038234.tif 000009
【図７】
2008038234.tif 000010
【図８】
2008038234.tif 000011
【図９】
2008038234.tif 000012
【図１０】
2008038234.tif 000013
【図１１】
2008038234.tif 000014
【図１２】
2008038234.tif 000015
【図１３】
2008038234.tif 000016